"微粒子状固体を有機媒体中に分散させるための、一般式1の分散剤その塩類を含む:式中:Rは1~25個の炭素原子を有する脂肪族カルボン酸に由来し、ここで該脂肪族カルボン酸はヒドロキシ又はC14アルコキシ基によって置換されていてよく;Zは、ポリエチレンイミンまたはポリアリルアミンに由来し;-O-A-CO-が、C14アルキル基によって置換されていてよいε-カプロラクトンもしくはδ-バレロラクトンに由来し;Glyはオキシメチレンカルボニル基であり;nおよびmは整数であり;nmは2から100であり;そしてn:mの比が、10:1と1:5の間にある。微粒子状固体を有機媒体中に分散させるための、次の一般式の分散剤その塩類を含む:式中:Rは25個以下の炭素原子を有する一価のアルコールに由来し;Zは、リン酸に由来する部位であり;-CO-A-O-が、C14アルキル基によって置換されていてよいε-カプロラクトンもしくはδ-バレロラクトンに由来し;Glyはオキシメチレンカルボニル基であり;nおよびmは整数であり;nmは2から100であり;そしてn:mの比が、10:1と1:5の間にある。少なくとも二つの、次の一般式のポリオキシアルキレンカルボニルPOAC連鎖がポリエチレンイミンまたはポリアリルアミンに結合している、請求項1に記載の分散剤。nmは2から20である、請求項2に記載の分散剤。重合停止基によりエンドキャップされているポリオキシアルキレンカルボニル鎖を有するカルボン酸TPOAC酸と、ポリアミンもしくはポリイミンとを、80°Cと150°Cの間の温度で反応させることを含んでなる、請求項1または3に記載の分散剤を製造する方法。ラクトン一種または複数およびグリコール酸を、一価のアルコールの存在下で重合させて、重合停止基によりエンドキャップされているポリオキシアルキレンカルボニル鎖を有するアルコールTPOACアルコールを生成させ、そしてそのTPOACアルコールをリン酸化剤と反応させることを含んでなる、請求項2または4に記載の分散剤を製造する方法。微粒子状固体および請求項1から4のいずれかに記載の分散剤を含んでなる組成物。請求項1から4のいずれかに記載の分散剤、微粒子状固体および有機媒体を含んでなる分散物。請求項1から4のいずれかに記載の分散剤、微粒子状固体および成膜性樹脂を含んでなるミルベース。請求項1から4のいずれかに記載の分散剤を含んでなるペイントまたはインキ。次の一般式の、重合停止基によりエンドキャップされているポリオキシアルキレンカルボニル鎖を有するカルボン酸TPOAC酸:式中:Rは1~25個の炭素原子を有する脂肪族カルボン酸に由来し、ここで該脂肪族カルボン酸はヒドロキシ又はC14アルコキシ基によって置換されていてよく;-O-A-CO-が、C14アルキル基によって置換されていてよいε-カプロラクトンもしくはδ-バレロラクトンに由来し;Glyはオキシメチレンカルボニル基であり;nおよびmは整数であり;nmは2から100であり;そしてn:mの比が、10:1と1:5の間にある。次の一般式の、重合停止基によりエンドキャップされているポリオキシアルキレンカルボニル鎖を有するアルコールTPOACアルコール:式中:Rは25個以下の炭素原子を有する一価のアルコールに由来し;-CO-A-O-が、C14アルキル基によって置換されていてよいε-カプロラクトンもしくはδ-バレロラクトンに由来し;Glyはオキシメチレンカルボニル基であり;nおよびmは整数であり;nmは2から100であり;そしてn:mの比が、10:1と1:5の間にある。さて、このような分散剤の合成で用いられるε-カプロラクトンを、一部グリコール酸で置換えることにより極めて優れた分散剤を製造できることが見いだされた。グリコール酸とε-カプロラクトンおよび/またはδ-バレロラクトンとのブロックあるいはランダム共重合で調製される分散剤が特に有利であることが見いだされた。本発明の方法に従って、一般式1の分散剤その塩類を含むが提供される:式中:Rは水素または重合停止用基;Zは、酸性基もしくは塩基性基または酸性基もしくは塩基性基のいずれかを含む部位であり;Aは場合によりアルキル基で置換されているC37アルキレン基であり;Glyはオキシメチレンカルボニル基であり;nとmは整数であり;そして、nmは2から100である。式1の分散剤は、以後本分散剤と呼ばれる。nmは、70以下であるのが望ましく、50以下であるのがより望ましく、そして20以下であるのがが特に望ましい。-[-O-A-COnGlym-]-で代表されるポリオキシアルキレンカルボニル鎖以後POAC鎖は、ランダム共重合体あるいはブロック共重合体である。-O-A-CO-n-で代表されるポリオキシアルキレンカルボニル鎖は、プロピオラクトン、δ-バレロラクトン、ε-カプロラクトンまたはアルキル置換ε-カプロラクトンそれらの混合物を含むから誘導されるのが望ましい。推奨されるラクトンは、ε-カプロラクトンとδ-バレロラクトンである。Glyで代表されるオキシメチレンカルボニル基は、グリコール酸から誘導されるのが望ましい。Zが塩基性の基または塩基性の基を含む部位である場合、それはポリアミンもしくはポリイミンであるのが望ましい。n:mの比は、30:1と1:6の間、より望ましくは、20:1と1:5の間、そしてより望ましくは10:1と1:5の間、そして特に10:1と1:1の間であるのが望ましい。Rmで代表されるポリエステル鎖の分子量は、600から3,000であるのが望ましい。さらにまたこのポリエステル鎖の分子量は、800以上、そして特に1.000以上であるのが望ましい。Zが多官能性の場合、各Zに結合している一つ以上のRm基が存在し得る。ε‐カプロラクトン中のアルキル基一つまたは複数個は、直鎖でも分岐していてもよく、そして望ましくはC18アルキル基、より望ましくは、C16アルキル基そして特に望ましくはC14アルキル基である。このような基の例は、メチル基および第3ブチル基である。このアルキル置換ε‐カプロラクトン類は、アルキル置換シクロヘキサノンの酸化により得られ、従って、その多くは、アルキル置換ε‐カプロラクトンの混合物である。かくして2メチルシクロヘキサノンの酸化は、7メチル95と3メチルε‐カプロラクトン5の混合物を生成することが多い。しかし、4アルキルシクロヘキサノンの酸化は、5アルキルε‐カプロラクトンだけを生成する。アルキル置換ε‐カプロラクトンの他の例は、6メチル、4メチル、5メチル、5第3ブチル、466トリメチルおよび446トリメチル誘導体である。7メチルε‐カプロラクトンが推奨される。このラクトンとPOAC鎖のグリコール酸前駆体との共重合は、ヒドロキシ末端基とカルボキシル末端基を有する共重合体を与える。それゆえ、このR基およびZ基は、酸素もしくは、‐COO‐基のいずれかを介して、その共重合体に連結している。Zがポリアミンもしくはポリイミンのような塩基性の基、または塩基性の基を含む部位である場合には、R基は、水素またはPOAC鎖の酸素原子を介して結合している重合停止基であるのが望ましい。Zが、カルボン酸基、硫酸基、スルホン酸基、ホスホン酸基あるいはリン酸基のような酸性の基または酸性の基を含む部位である場合には、R基は、POAC鎖の‐CO‐基を介して結合している重合停止基であるのが望ましい。望ましい分散剤は、重合末端基によりエンドキャップされているPOAC酸即ち、カルボン酸末端基を有するPOAC鎖以後、TPOAC酸または、重合末端基によりエンドキャップされているPOACアルコール即ち、ヒドロキシ末端基を有するPOAC鎖以後、TPOACアルコールのいずれかから誘導される。本発明の第1の態様に従えば、本分散剤は、少なくとも二つの、式2のPOAC鎖を担持するポリアミンもしくはポリイミンを含んでなる:式中:VはPOAC連鎖部位mであり、そして、Tは水素またはTPOAC酸を与える連鎖停止剤の残基である。望ましくは、このポリアミンは、ポリアリルアミンもしくはポリビニルアミンである。しかし、本発明の推奨される第1の態様では、本分散剤は、ポリイミン、特にポリC24アルキレンイミン以後PAIを含んでなる。明らかに、式2のPOAC連鎖中の酸素およびカルボニル基は、基Tの結合の様式を示すために含まれているのであって、そのオキシアルキレンカルボニル基m中に存在するこれらの基のなおそのほかに追加の酸素もしくはカルボニル基が存在することを表してはいない。各POAC鎖は、POAC鎖のカルボニル末端基とポリアミンもしくはポリイミン中の第1あるいは第2アミノ基の窒素原子との間に形成される共有結合アミド連結基‐CO‐N<、またはPOAC鎖のカルボキシレート末端基とポリアミンもしくはポリイミン中の置換アンモニウム基の正に荷電した窒素原子との間に形成されるイオン塩連結基‐COO-HN≡、のいずれかにより、そのポリアミンもしくはポリイミンに連結されているのが望ましい。本分散剤は、少なくとも二つのPOAC鎖を含んでいるから、それは、合成時に用いられる反応条件の厳密さに依存してアミド連結基と塩連結基の混合物を含むこともある。本発明の第1態様の本分散剤は、便宜的に、一般式3により表される:式中:X---Xは、ポリアミンもしくはポリイミンを代表し、Yは、アミド基または塩連結基によりポリアミンもしくはポリイミンに連結されているPOAC鎖であり;qは、2から2000であり;そしてPOACは、前に規定した通りである。望ましくは、qは、4以上そして特に10以上である。qは、1000以下そして望ましくは500以下であることも望ましい。Yにより示されるPOAC鎖と、X---Xにより示されるポリアミンもしくはポリイミンとの重量比が、30:1と1:1の間、より望ましくは25:1と4:1の間、そして特に20:1と5:1の間であることも望ましい。このポリアミンは、望ましくはPAIであり、そして、直鎖もしくは分岐のポリエチレンイミン以下PEIである。このPAIの重量平均分子量は、望ましくは500から600,000、より望ましくは1,000から200,000、さらに望ましくは1,000から100,000、特に望ましくは5,000から100,000、である。本発明の第1態様の本分散剤は、式4のTPOAC酸とポリアミンもしくはポリイミンを反応させることにより、またはポリアミンもしくはポリイミンとラクトンおよびグリコール酸とを重合停止用化合物の存在下で反応させることにより、得られる:式中:T、V、nおよびmは、前に規定した通りである。このPOAC鎖の長さは、その合成工程における、連鎖停止剤もしくはカルボン酸のような停止用化合物の存在により調節することができる。本分散剤が、ポリアミンもしくはポリイミンの存在下でのラクトンとグリコール酸の重合により調製されるPOAC鎖を含む場合には、そのPOAC鎖は、ポリアミンもしくはポリイミン上で成長し、お互いに反応できないので、連鎖停止剤の必要性はより小さい。このような場合には、そのペンダントPOAC鎖は、ヒドロキシ基で停止される。即ち、式4のTPOAC酸中でTはHである。本分散剤は、少なくとも二つの第1、第2または第3アミノ基を有するポリアミンもしくはポリイミンとTPOAC酸もしくはその前駆体とから誘導され、その場合、そのポリアミンもしくはポリイミン中のアミノ基とそのPOAC酸のカルボキシ末端基との反応生成物は、アミド結合もしくは塩結合を生成する。前駆体と言うのは、このラクトン一種または複数およびグリコール酸を意味し、そしてこの用語は、この後もそのまま使用される。ポリアミンもしくはポリイミンが第3アミノ基を含んでいると、塩結合だけが生成し得るが、それ以外では、反応条件に依存して、塩結合および/またはアミド結合が生成する。一般に、習熟した化学者には良く知られているように、低温および/または短い反応時間のようなマイルドな反応条件は、塩結合の生成を促進し、そして高温および/または長い反応時間のような、よりきびしい反応条件は、アミド結合の生成を促進する。本発明の第1態様の望ましい一つの分散剤は、望ましくはアミノ基を含んでいないカルボン酸から誘導される停止用基Tを含んでいる。望ましいカルボン酸は飽和もしくは不飽和であり、そしてヒドロキシ基、C14アルコキシ基またはハロゲンで置換されていることもある、C125脂肪族カルボン酸である。望ましい脂肪族カルボン酸は、10個もしくは、それ以上の炭素原子を含んでいる。この脂肪族カルボン酸が置換されている場合、その置換基は望ましくはヒドロキシ基である。カルボン酸の例は、メトキシ酢酸、乳酸、カプロン酸、ラウリル酸、ステアリン酸、リシノレイン酸、12‐ヒドロキシステアリン酸、12‐ヒドロキシドデカン酸、5ヒドロキシドデカン酸、5ヒドロキシデカン酸および4ヒドロキシデカン酸である。本発明の第1態様の本分散剤が遊離のアミノ基を含んでいる場合、これらは、酸または四級化剤との反応により置換アンモニウム基に転化され、本分散剤は置換アンモニウム塩の形になり得る。この目的に適した試薬は、酢酸、硫酸、塩酸、アルキルスルホン酸、アルキル水素硫酸エステル、および酸型の染料および顔料を含むアリールスルホン酸、のような鉱酸および強い有機酸もしくは酸性塩および、例えばジメチル硫酸DMSや塩化メチルおよび塩化エチルなどのハロゲン化アルキルのような四級化剤である。本発明の第1態様の本分散剤は、ポリアミンもしくはポリイミンとPOAC酸またはその前駆体を、望ましくは不活性雰囲気中、そして場合によりエステル化触媒の存在下で、50°Cから250°Cの間の温度で反応させることにより得られる。この温度は、80°C以上そして特に100°Cであるのが望ましい。分散剤の炭化を最少にするために、この温度は150°C以下であるのが望ましい。この不活性雰囲気は、最終生成物または出発原料と反応しない任意の気体であり、そして周期律表の不活性気体そして特に窒素である。本分散剤が、ポリアミンもしくはポリイミン、重合停止剤および前駆体を反応させることによる単一工程で合成される場合には、テトラアルキルチタネート:例えばテトラブチルチタネート、有機酸の亜鉛塩:例えば酢酸亜鉛、脂肪族アルコールのジルコニウム塩:例えばジルコニウムイソプロポキシド、トルエンスルホン酸もしくは、ハロ酢酸:例えばトリフルオロ酢酸のような強有機酸、のようなエステル化触媒を含んでいるのが望ましい。ジルコニウムイソプロポキシドとメタンスルホン酸が推奨される。本発明の第1態様の本分散剤が単一工程で合成される場合には、より高い温度が必要なことがあり、そしてこの温度は、標準的には150‐180°Cである。しかし、TPOAC酸は、それをポリアミンもしくはポリイミンと反応させる前に、別に調製するのが望ましい。この場合、この前駆体と重合停止剤を、エステル化触媒の存在下、不活性雰囲気中で150‐180°Cで相互に反応させる。次いで、それに続いてのTPOAC酸とポリアミンもしくはポリイミンと反応は100‐150°Cの温度で行われる。PAIがPEIである場合、TPOAC酸とPEIの重量比は、本分散剤が最終的に、微粒子状固体を極性または非極性有機媒体のいずれに分散させるために用いられるかどうかに依存して、広い範囲で変えられる。TPOAC酸とPEIの重量比が、30:1から1:1、望ましくは25:1から4:1そして特に20:1から5:1である場合に有用な結果が得られた。本発明の第2態様に従って、Zが、カルボン酸基、硫酸基、スルホン酸基、リン酸基およびホスホン酸基から選ばれる酸性基または、酸性基を含む部位である式1の分散剤が提供される。本発明の第2の態様の推奨される分散剤は式5の化合物である:式中:AおよびDは、その一つが酸性基であるか、または酸性基を担持しており、そして他方は、TPOAC鎖を親水性にしない重合停止用基であるところの、基であり;そしてV、nおよびmは前に規定した通りである。式5の本分散剤で、Dが酸性基を担持している場合、Aは、式A1-COOHのエステル化できるカルボン酸のA1-CO‐基であるのが望ましく、式中、A1は水素または、場合により置換されているC150ヒドロカルビル基である。A1は、場合により置換されているアルキル、アルケニル、シクロアルキルあるいはポリシクロアルキルであるのが望ましい。A1は、35以下、そして特に25以下の炭素原子を含んでいるのが望ましい。この場合、Dは、多価であるのが望ましく、より望ましくは二価あるいは三価であり、その酸基をPOAC鎖に連結する架橋基であり、そして望ましくは、式‐K‐G‐J‐であり、式中KはO、S、NRもしくは直接連結であり、そしてJはO、NRもしくは直接連結であり、この中でRは水素、アルキル、アルケニル、シクロアルキルあるいはフェニルであるか、または、KとJが共にNRである場合には、この二つのR基は、それらが付いているの二つの窒素原子を連結して単一のアルキレンあるいはアルケニレン基を形成していてもよく、そして、Gはアルキレン、アルケニレン、シクロアルキレンもしくはアリーレンである。‐K‐G‐J‐中のアルキルもしくはアルケニル基は、20個までの炭素原子を含んでいるのが望ましく、そしてそのシクロアルキル基は、4から8個の炭素原子を含んでいるのが望ましい。式5の化合物で、Aが酸性基を担持している場合、Dは、アルコール、チオールまたは第1もしくは第2アミンであるD1‐K‐HここでD1は、上に規定したようなA1と類似の性格の脂肪族もしくは脂環式の基であるの残基であるのが望ましい。この場合、Aは酸性基それ自身であるのが望ましく、そしてPOAC鎖はヒドロキシ末端基を担持しているのが望ましい。このヒドロキシ基は、本分散剤が一つまたはそれ以上の硫酸エステルあるいはリン酸エステル混合物を含むを含む場合には、適切な硫酸化剤あるいはリン酸化剤と反応させることによりエステル化して硫酸エステルあるいはリン酸エステルにすることができる。リン酸基が望ましく、そして推奨されるリン酸化剤は、P2O5、POCl3、ポリリン酸またはホスホン酸である。D1およびA1中に、場合により含まれる置換基は、ハロゲン、ヒドロキシ、アミノ、アルコキシおよび他の非イオン性種であり、それらは、そのPOAC鎖を親水性にしないことを前提とする。望ましくは、AまたはDで代表される、酸性基から離れている基は、少なくとも6個、そしてより望ましくは少なくとも10個の炭素原子を含んでいる。本発明の第2態様での酸性基は、フリーの酸型でもよく、またはアンモニア、アミン、アミノアルコールのような塩基、またはアルカリ金属あるいはアルカリ土金属のような無機金属、の塩として存在していてもよい。本発明の第2態様の推奨される分散剤の一つは、一般式6分散剤である:式中:A2は、水素もしくは一価の炭化水素あるいは置換炭化水素基であり:そしてV、nおよびmは、前に規定した通りである。A2は、直鎖もしくは分岐、飽和もしくは不飽和のアルキル基であるのが望ましい。またA2は、少なくとも6個そして望ましくは、少なくとも10個の炭素原子含んでいるのが望ましい。A2は、35以下そして特に25以下の炭素原子を含んでいるのが望ましい。A2が置換されている場合、これら置換基は、D1およびA1で規定されたのと同じである。本発明の第2態様の第2の推奨される分散剤は、一般式7の分散剤である:式中:A3-COは、エステル化できる酸A3‐COOHの残基であり;Lは、ホスホン酸基、スルホン酸基またはメチレンカルボン酸基であり;Mは、カチオンであり;wは1または2であり;そしてV、D、nおよびmは前に規定した通りである。A3は、場合により置換されている脂肪族あるいは脂環式基である。この脂肪族基は、直鎖もしくは分岐、飽和もしくは不飽和の基である。A3は、35以下そしてより望ましくは、25以下の炭素原子を含んでいるのが望ましい。A3中に、場合により含まれている置換基は、ハロゲン、第3アミンおよびC16アルコキシ基である。A3は、未置換であるのが望ましい。本発明の第2態様の特に推奨される分散剤は、一般式8の分散剤である:式中:L1は、硫酸基あるいはリン酸基であり;D1、J、V、M、n、mおよびwは、前に規定した通りである。D1は、直鎖もしくは分岐、飽和もしくは不飽和の基でよく、そして35以下そしてより望ましくは、25以下の炭素原子を含んでいるのが望ましい。Jは、酸素であるのが望ましい。D1中に場合により含まれている置換基は、ハロゲン、第3アミノおよびC16アルコキシ基である。D1は、未置換であるのが望ましい。Dにより代表される架橋基の例は、‐NHC2H4‐、‐OC2H4‐、‐OC2H4O‐、‐OC2H4NH‐、‐NHCH2zNH‐式中zは2から5、ピペラジン‐14イレン、およびジアミノフェン‐14イレンである。A1、A2およびA3により代表される基の例は、メチル、エチル、CH3CH24‐、CH3CH210‐、CH3CH214‐、CH3CH216‐、HOCH25‐、CH3CH27CH=CHCH27‐、CH3CH228‐、CH3CH25CHHOCH2CH=CHCH27‐、およびCH3OCH2‐およびアビエチン酸の残基、即ち、COOH基を含まないアビエチン酸である。D1により代表される基の例は、メチル、エチル、CH3CH29‐、CH3CH211‐、CH3CH215‐、CH3CH217‐、CH3CH229‐、CH3CH27CH=CHCH27‐、CH3OCH2‐、CH3CH24CH=CHCH2CH=CHCH27‐、およびアビエチルアルコールの残基、即ち、OH基を含まないアビエチルアルコールである。本発明の第2態様の本分散剤は、ヒドロキシおよびカルボン酸末端基を有するPOAC酸、または重合停止末端基とヒドロキシ基あるいはカルボン酸基を有するPOAC酸TPOAC化合物を、それと反応する基および末端酸性基を有する化合物、と反応させることにより得られる。また代替法では、このPOAC酸またはTPOAC化合物は、この酸性基の前駆体と、あるいは、この酸性基の前駆体と続いて反応される二官能性の化合物、と直接反応させられる。この方法では、このPOAC酸またはPOAC化合物は、グリコール酸とラクトン一種または複数および重合停止化合物からその場で合成され、そして直接、本発明の第2態様の本分散剤に転化される。この酸性基を含む適切な化合物は、グリシンのようなα‐アミノ‐またはα‐ヒドロキシアルカンカルボン酸、およびアミノエタンスルホン酸のようなアミノ‐ヒドロキシ‐有機スルホン酸あるいはホスホン酸である。酸性基それ自身の適した前駆体は、P2O5およびポリリン酸である。POAC酸またはTPOAC化合物と酸性基の間に連結基を生成することができる適した二官能性化合物は、ポリアミン、ポリオールおよびヒドロキシアミン類である。式6の本分散剤は、ラクトン一種または複数とグリコール酸を重合し、それに続けて、ヒドロキシ基を含まないカルボン酸、A2COOHと反応させることによるか、またはグリコール酸とラクトン一種または複数を、重合停止化合物として作用するA2COOHの存在下で重合させることにより、得られる。酸A2COOHの例は、酢酸、プロピオン酸、カプロン酸、ラウリル酸およびステアリン酸であり、そして天然に存在するトール油脂肪酸のような油である。このPOAC酸もしくは、その前駆体は、A2COOHと、エステル化反応時に生成する水と共沸混合物を生成し得るトルエンあるいはキシレンのような適切な炭化水素溶媒中で反応される。この反応は、望ましくは、窒素のような不活性雰囲気中、80°Cと250°Cの間の温度、望ましくは150°Cから180°Cの温度で行われる。望ましくは、この反応は、前に規定したようなエステル化触媒の存在下で行われる。本発明の第2態様の本分散剤は、式6の化合物を、少なくとも一つの酸性基をも含み、そして式6の化合物のカルボン酸基と反応し得る、適切な共‐反応物と反応させることによっても得られる。このカルボン酸基と反応し得る基の例は、アミノ基およびヒドロキシ基である。共-反応物の例は、グリシンのようなアミノ酸および乳酸のような分子鎖の短いヒドロキシ酸である。本発明の第2態様の本分散剤は、式6の化合物を、カルボン酸基と反応するヒドロキシまたはアミノ基のような少なくとも一つの反応性基と少なくとも一つの他の反応性基を含む連結化合物と反応させ、次いで、そのようにして得られた中間生成物を、酸性基と、その連結化合物の該他の反応性基と反応し得る基とを含む化合物と反応させる、間接的二工程反応によっても得られる。適した連結化合物に含まれるのは、エチレングリコール、プロピレングリコール、グリセロール、トリメチロールプロパン、ペンタエリトリトール、ソルビトール、エチレンジアミン、トリメチレンジアミン、ヘキサメチレンジアミン、ジエチレントリアミン、エタノールアミン、ジエタノールアミン、ジプロパノールアミンおよびトリスヒドロキシメチルアミノメタンのような、ポリオール類、ジアミン類およびヒドロキシアミン類である。ヒドロキシアミン連結化合物は、そのヒドロキシ基とアミノ基の反応性に差があり、オリゴマ中間体生成物が減るので望ましい。式6の化合物がそれと反応する、酸性基と該他の反応性基を含んでいる適した連結化合物は、リン酸、硫酸、クロロスルホン酸およびスルファミン酸のような強い無機酸、およびアルキル‐およびアリール-ホスホン酸、アルキル-およびアリール-スルホン酸おびびモノクロロ酢酸のような有機酸である。式6の化合物からの、本発明の第2態様の本分散剤の合成では、式6の化合物の、酸性基を含む化合物との反応直接ルートの場合または連結化合物との反応間接ルートの場合は、関与する反応物に適した条件下で行われる。かくして、式6の化合物がグリシンのような官能性の酸と直接反応される場合、これら反応物は、希望に応じて、キシレンのような溶媒の存在下で、そして場合により、前に規定したエステル化触媒存在下で、その反応混合物の酸価が適切な水準に低下するまで、180°Cから250°Cの温度で加熱される。これらの反応物は、式6の化合物中のカルボキシとその酸性基を担持する化合物中のヒドロキシ基あるいはアミノ基に対して大体化学量論に当たる量用いられるのが望ましい。間接ルートの場合には、得られる中間体生成物が、酸性基を担持する化合物との続いての反応に利用できる該他の反応性基をまだ含んでいることを確実にするために、連結化合物中のただ一つの反応基だけが用いられることを除いて、式6の化合物と連結化合物の間の反応に似た条件が用いられる。この連結化合物がヒドロキシルアミンである場合、その反応温度は、望ましくは150°Cから200°Cである。この場合もまた、希望に応じて、不活性溶媒または稀釈剤および/または触媒が存在してもよい。間接ルートの第2工程では、その中間生成物は、酸性基を担持する化合物と、その反応混合物の酸価が実質的に一定に達することにより示される反応の完結に充分な温度と時間で反応される。酸性基を含むこの化合物が、リン酸または硫酸のような多塩基酸である場合には、その中の、一つまたは二つ、特に一つのイオン化し得る水素原子が反応されるのが望ましく、そして反応中に生成した水を除去する試みはしないのが望ましい。普通、この反応は、40から70°Cで約3時間で完了し、特に硫酸を使用する場合には、生成物の脱水が起きる危険があるので、より厳しい条件は避けるのが望ましい。このような複雑な問題は、モノクロロ酢酸の場合には生じないが、反応は、よりゆっくり進み、そしてより強制的な条件が必要になる。一般に、酸性基を含む化合物は、その前駆体中の利用可能な反応基に対して、大体化学量論に当たる量が用いられるが、希望に応じて、より少ない量またはより多い量が用いられることもある。Jが直接連結である、式7の本分散剤は、末端カルボン酸基を有するPOAC酸をアミノ-あるいはヒドロキシ-有機スルホン酸エステル、そして望ましくは、アミノ-あるいはヒドロキシアルキルリン酸エステルと反応させることにより得られる。JがNRである、式7の本分散剤は、POAC酸をジオールまたはアミノアルコールのようなヒドロキシアミノ化合物と反応させ、そして続いて、この生成した中間体のヒドロキシ末端基をP2O5あるいはポリリン酸のようなリン酸化剤と、またはクロロスルホン酸のようなスルホン化剤と反応させることにより得られる。Kが直接連結である、式7の本分散剤は、式9のTPOAC酸を、式10の化合物と反応させることにより得られる:式中:A3、V、K、G、L、M、n、mおよびwは、前に規定した通りである。Kが、OあるいはNRである、式7の本分散剤は、式9のTPOAC酸を、式11の化合物、と反応させ、そして続いて、硫酸化剤もしくはリン酸化剤と反応させることにより得られる。特に推奨される式8の分散剤は、グリコール酸およびラクトン一種または複数を、一価のアルコールまたは第1あるいは第2モノアミンの存在下で重合させて、ヒドロキシ末端基を有するTPOACアルコール、即ちヒドロキシ末端基と重合停止末端基を有するPOAC鎖、を生成させることにより得られる。一価のアルコールは、特に、35個以下の炭素原子、そしてより特定すれば、25個以下の炭素原子を有する物が望ましい。ラウリルアルコールが特に推奨される。このTPOACアルコールは、続いてリン酸化剤もは硫酸化剤と反応される。リン酸化剤としては、特に、P2O5とポリリン酸が推奨される。このTPOACアルコールは、TPOAC酸の合成に用いられた条件に類似の条件下で、グリコール酸およびラクトン一種または複数を一価のアルコールと反応させるることにより得られる。式8のリン酸エステルである本分散剤は、TPOACアルコールとリン酸化剤反応させることにより得られ、その場合、アルコールとリン酸化剤の各リン原子の比は、3:1から1:1、そして特に2:1から1:1である。各TPOACアルコールとリン酸化剤の各リン原子の比は2より小さいことが特に望ましく、例えば、この分散剤がモノ-およびジ-リン酸エステルの混合物である場合、約1.5:1である。このTPOACアルコールとリン酸化剤の間の反応は、無水条件下で、窒素のような不活性雰囲気中で行われるのが望ましい。この反応は、不活性溶媒中で行われることもあるが、無溶媒で、TPOACアルコールとリン酸化剤を反応させるのが、より便利である。この反応温度は、60°Cより上、特に80°Cより高いのが望ましい。分散剤の炭化を避けるめに、この温度は、120°Cより低く、そして特に、100°Cより低いのが望ましい。余り推奨できない変更として、式8の本分散剤は、前もって調製したPOACと一価のアルコールと反応させ、そして続いてこのTPOACアルコールをリン酸化剤または硫酸化剤と反応させることによっても合成される。本発明の第2態様の本分散剤は、酸性基を有する分散剤がアルコールまたはアルカノールアミンと反応することにより生成した、追加のエステル、アミドまたはアミン塩基を含んでいることもある。本発明の第2態様の本分散剤は、遊離の酸の形でもよく、あるいは、アルカリ金属、アンモニア、アミン、アルカノールアミンあるいは第4アンモニウム塩との塩の形でもよい。本発明の第2態様の本分散剤は、アミンとの塩の形であるのが望ましい。適したアミンの例は、n-ブチルアミン、ジエタノールアミンおよびジメチルアミノプロピルアミンである。本発明の第1態様の本分散剤は、有色酸の塩の形であってもよい。有色酸という用語は、少なくとも1個、望ましくは、1から6個の酸基、特にスルホン酸、ホスホン酸もしくはカルボン酸基を含んでいる有機顔料あるいは染料を意味する。推奨される有色酸は、銅フタロシアニンもしくは深色の顔料、特に、分子当たり、平均して0.5から3個のスルホン酸基を含むスルホン化銅フタロシアニンである。本発明の方法による本分散剤の合成に用いられる中間体の多くは、特に本発明の第1態様の分散剤を製造するために用いられたTPOAC酸および本発明の第2態様の推奨される分散剤TPOACアルコールは、新規物質である。かくして本発明の方法により、式12のTPOAC酸:および式13のTPOACアルコールが提供される:式中:R、V、D1、J、nおよびmは、前に規定した通りである。前に指摘したように、この分散剤は、有機溶媒中に微粒子状固体を分散するために特に有用である。本発明のさらなる態様に従って、微粒子状固体と式1の分散剤を含んでなる組成物が提供される。本発明のなおさらなる態様に従って、式1の分散剤、微粒子状固体および有機媒体を含んでなる分散物が提供される。本分散剤中に存在する固体は、任意の無機もしくは有機の固体材料でよく、それらは、当該する温度で実質的に、有機溶媒に不溶で、そして、その中で微分散した形で安定化されているのが望ましい。適した固体の例は、溶剤インキ用顔料;ペイントおよびプラスチック材料用顔料、稀釈材および充填材;染料、特に分散染料;溶剤染色浴、インキおよび他の溶剤利用系用の光学的光沢剤および繊維助剤;オイルベースおよび逆相‐エマルション掘削用マッド用固体;ドライクリーニング液中の汚物および固体;微粒子状セラミック材料;磁性材料および磁気記録媒体;および有機媒体中の分散物として使用される、殺菌剤、農業用化学薬品および医薬品、である。望ましい固体は、例えば、カラーインデックスの第3版および、それに続く改定版および補巻の、顔料という標題の章に、記載されている、既知のクラスの顔料中の任意の顔料である。無機顔料の例は、二酸化チタン、酸化亜鉛、プルシアンブルー、硫化カドミウム、酸化鉄、硫化水銀朱、ウルトラマリーンおよび、クロム塩、モリブデン塩および混合クロム塩を含むクロム顔料、および鉛、亜鉛、バリウム、カルシウムおよび混合物の硫酸塩およびそれらの変性物であり、これらは、プリムローゼ、レモン、ミドル、オレンジ、スカーレットおよびレッドクロムの名前で緑黄色から赤色の顔料として市場から入手できる。有機顔料の例は、アゾ、ジスアゾ、縮合アゾ、チオインジゴ、インダンスロン、イソインダンスロン、アンサンスロン、アントラキノン、イソジベンザンスロン、トリフェンジオキサジン、キナクリドンおよびフタロシアニンシリーズ、特に銅フタロシアニンおよびその核ハロゲン化誘導体、そしてまた、酸性、塩基性および媒染染料のレーキからの顔料である。カーボンブラックは、厳密には無機顔料であるが、その分散性は、より有機顔料に似た挙動をする。推奨される有機顔料は、フタロシアニン類、特に銅フタロシアニン、モノアゾ、ジスアゾ、インダンスロン、アンスランスロン、キナクリドンおよびカーボンブラックである。他の推奨される固体は、タルク、カオリン、シリカ、バライト重晶石およびチョークのような増量材および充填材;アルミナ、シリカ、ジルコニア、チタニア、窒化ケイ素、窒化ホウ素、炭化ケイ素、炭化ホウ素、混合窒化ケイ素-アルミニウム、および金属チタネートのような微粒子状セラミック材料;遷移金属、特に鉄およびクロムの磁性酸化物、例えばγ‐Fe2O3、Fe3O4およびコバルトをドープした酸化鉄、酸化カルシウム、フェライト類、特にバリウムフェライト類のような微粒子状磁性材料;および金属粒子、特に金属鉄、ニッケル、コバルトおよびそれらの合金の粒子;そして殺菌剤、フルトリアフェンflutriafen、カルベンダジムcarbendazim、クロロサロニルchlorothalonilおよびマンコゼブmancozebのような農業用化学薬品である。本発明の分散物中に存在する有機媒体は、望ましくは、極性有機媒体もしくは実質的に非極性の芳香族炭化水素あるいはハロゲン化炭化水素である。有機媒体に関連しての極性という用語は、JournalofPaintTechnologyVol381966page229、にクロウリー達が、溶解度への三次元手法AThreeDimensionalApproachtoSolubilityという標題の報告中で説明しているような、中程度から強い結合を形成し得る有機液体もしくは樹脂を意味する。このような有機媒体は、一般に、上述の報告中で規定されているように、5またはそれ以上の数の水素結合を有している。適した極性有機液体の例は、アミン類、エーテル類、特に、低級アルキルエーテル類、有機酸類、エステル類、ケトン類、グリコール類、アルコール類およびアミド類である。このような中程度に強い水素結合をしている液体の多くの特定例が、イベルトメランによる相溶性と溶解度という表題の本NoyesDevelopmentCorporationにより1968年に出版の39‐40ページの表214に示されており、そしてこれらの液体は全て、本明細書で用いられているような極性有機液体の用語範囲内に入る。推奨される極性有機液体は、ジアルキルケトン類、アルカンカルボン酸とアルカノールのアルキルエステル類、特に、全部で6個以下の炭素原子を含むような液体である。推奨される、そして特に推奨される液体の例として挙げられるのは、アセトン、メチルエチルケトン、ジエチルケトン、ジイソプロピルケトン、メチルイソブチルケトン、ジイソブチルケトン、メチルイソアミルケトン、メチルnアミルケトンおよびシクロヘキサノンのようなジアルキルおよびシクロアルキルケトン;酢酸メチル、酢酸エチル、酢酸イソプロピル、酢酸ブチル、ギ酸エチル、プロピオン酸メチル、メトキシプロピルアセテートおよび酪酸エチルのようなアルキルエステル類;エチレングリコール、2エトキシエタノール、3メトキシプロピルプロパノール、3エトキシプロピルプロパノール、2ブトキシエチルアセテート、3メトキシプロピルアセテート、3エトキシプロピルアセテートおよび、2エトキシエチルアセテートのようなグリコール類およびグリコールエステルおよびエーテル類;メタノール、エタノール、n-プロパノール、イソプロパノール、nブタノールおよびイソブタノールのようなアルカノール類およびジエチルエーテルおよびテトラヒドロフランのようなジアルキルおよび環状エーテル類である。単独で、または上述の極性溶媒との混合物として用いられる、実質的に非極性である有機液体は、トルエンおよびキシレンのような芳香族炭化水素、ヘキサン、オクタンおよびデカンのような脂肪族炭化水素および、トリクロロエチレン、ペルクロロエチレンおよびクロロベンゼンのようなハロゲン化脂肪族および芳香族炭化水素である。他の炭化水素の例は、ホワイトスピリットのような高沸点の芳香族および脂肪族系蒸溜物として市場から入手できる炭化水素である。本発明の分散物形状物のための媒体として適した極性樹脂は、ペイントおよびインキなどの様々な用途に用いられる、インキ、ペイントおよびチップの調製に適している成膜性の樹脂である。このような樹脂の例に含まれるのは、ヴァースアミドVersamidTMおよびウォルフアミドWolfamidTMのようなポリアミド類、およびエチルセルロースおよびエチルヒドロキシエチルセルロースのようなセルロースエーテル類である。ペイント樹脂の例に含まれるのは、ショートオイルアルキッド/メラミン‐ホルムアルデヒド樹脂、ポリエステル/メラミン‐ホルムアルデヒド樹脂、熱硬化性アクリル/メラミン‐ホルムアルデヒド樹脂、ロングオイルアルキッド樹脂、およびアクリルおよび尿素/アルデヒド樹脂、のようなマルチ‐メディア樹脂である。他の樹脂の例は、ポリエステル樹脂、アクリル樹脂、エポキシ樹脂、ウレタン樹脂、ケイ素樹脂、フッ素樹脂、ベンゾグアナミン樹脂、尿素樹脂、フェノール樹脂、塩化ビニル樹脂およびポリエチレン樹脂である。希望により、この分散物は、他の成分、例えば、樹脂樹脂が、その有機媒体を既に構成していない場合バインダー、GBA1508576およびGBA2108143に記載されているような流動化剤、沈降防止剤、可塑剤、レベリング剤および保存剤、を含んでいてもよい。これら分散物は、普通、5から95重量の固体を含んでおり、その正確な量は、その固体の性質および固体と有機媒体の相対密度に依存する。例えば、その固体が有機顔料のような有機物である分散物は、その分散物の総重量をベースとして、15から60重量の固体を含んでいるのが望ましく、一方、その固体が無機顔料、充填材もしくは増量材のような無機物である分散物は、40から90重量の固体を含んでいるのが望ましい。この分散物は、分散物の調製のために知られている任意の常用の方法で得られる。かくして、固体、有機媒体および分散剤は任意の順序で混合され、次いで、この混合物を機械的処理:例えばボールミル処理、ビーズミル処理、グラベル砂利ミル処理またはプラスチックミル処理、にかけて、その固体粒子を適切な大きさにする。あるいはまた、この固体は、その粒径を小さくするために、独立に、または有機媒体あるいは分散剤のいずれかとの混合物として処理し、次いで他の一つの成分あるいは複数の成分を添加して、その混合物を掻き混ぜて、分散物を調製する。この組成物が乾燥した形で求められる場合には、液体媒体は、蒸発のような簡単な分離法で、その固体から容易に除去されるように、揮発性であるるのが望ましい。しかし、この分散物は、液体媒体を含んでなるのが望ましい。この乾燥した組成物が、基本的に、本分散剤と微粒子状固体からなる場合には、それは、その微粒子状固体の重量をベースにして少なくとも0.2、より望ましくは少なくとも0.5、そして特に少なくとも1.0の分散剤を含んでいるのが望ましい。この乾燥組成物は、重量ベースで、100以下、望ましくは50以下、より望ましくは20以下、そして特に10以下の微粒子状固体を含んでいるのが望ましい。前に説明したように、本発明の本分散剤は、微粒子状固体と成膜性樹脂バインダーの両方の存在下で、その微粒子状固体を液体媒体中で粉砕する場合のミル-ベースを調製するのに特に適している。かくして、本発明のよりさらなる態様に従って、微粒子状固体、分散剤および成膜性樹脂を含んでなるミル-ベースが提供される。標準的には、このミル‐ベースは、そのミル-ベースの総重量を基にして、20から70重量の微粒子状固体を含んでいる。この微粒子状固体は、そのミル-ベースの30重量以上、そして特に50重量以上であるのが望ましい。このミル-ベース中の樹脂の量は、広い範囲にわたって変えることができるが、望ましくは、このミル-ベースの連続/液体相の10重量以上、そして特に20重量以上であるのが望ましい。この樹脂の量は、このミル-ベースの連続/液体相の50重量以下、そして特に40重量以下であるのが望ましい。このミル-ベース中の分散剤の量は、その微粒子状固体の量に依存するが、ミル-ベースの0.5から20重量そしてより望ましくは、0.5から5重量である。本発明の分散剤を含む分散物およびミル-ベースは、ペイント、特に、高固形分ペイント;インキ、特に、フレキソ印刷用、グラビヤ印刷用およびスクリーン印刷用インキ、および非水系セラミック加工、特に、テープ-被覆加工、ドクターナイフ加工、押出しおよび射出成型タイプの加工、で使用するのに特に適している。本発明の本分散剤は、ε-カプロラクトンから誘導される既知の分散剤以上の利点を示す。特に、本分散剤は、溶媒のような有機媒体中で非常によい溶解性を示し、そして4°Cで長期間4°Cで貯蔵した時に分離したり、結晶が析出することがない。低温で貯蔵した場合、-24°Cで分離が起きることがあるが、この分散剤は、4-10°Cに暖めると容易に再溶解する。ペイントおよびペイント用インキに混和した場合、本発明の分散剤は、得られるペイントおよびインキに、より高い光沢読取り値および、より小さいヘイズ価hazevaluesを与える。本発明は、以下の実施例によりさらに例示される。実施例中、量についての引用は、そうでないと指示しない限り、全て重量部である。実施例アルキルε‐カプロラクトン中間体の合成ラクトン14および6メチルε‐カプロラクトン3メチルシクロヘキサノン10部、0089M、例えば、Aldrich社をジクロロメタン400mLに溶解し、そして重炭酸ソーダ37部を、窒素雰囲気下、18‐20°Cで、激しく撹拌しながら少しずつ加えた。次いで、3クロロペルオキシ安息香酸2417部、0098M、例えば、Fluka社のジクロロメタン100mL懸濁液を、外側から冷却して、温度を20°C以下に維持しながら、10分間かけて添加し、そしてこの反応を、18-20°Cで撹拌しながら、さらに4時間続けた。次に、この反応混合物を亜硫酸ナトリウムの10水溶液2×250mLで、次いで水2×250mLでふりまぜ、そして次いで、無水硫酸マグネシウム上で乾燥した。その溶媒を蒸発した後、4および6メチルε‐カプロラクトンの混合物が、淡単黄色のオイル8部として得られた。ラクトン23および7メチルε‐カプロラクトンこのラクトンは、3メチルシクロヘキサノンの代わりに、同じ量の2メチルシクロヘキサノン例えば、Aldrich社を用いたことを除いて、ラクトン1で説明したのと同じ方法で合成された。この生成物は、透明なオイル8部として得られ、主として7メチルε‐カプロラクトン95である。ラクトン35メチルε‐カプロラクトンこのラクトンは、3メチルシクロヘキサノンの代わりに、4メチルシクロヘキサノン50部;0445M、例えば、Aldrich社を用い、適宜、ジクロロメタン1500mL、重炭酸ソーダ81部、10Mおよび3クロロペルオキシ安息香酸3B200部、例えばZeneca社を添加し、このバイアルびんを密閉し、水平振とう機で16時間振りまぜた。得られた分散物の粘度を、最初と静置後に評価した。メトキシプロピルアセテート/nブタノールの4:1混合物10部中に本分散剤]ポリアリルアミン131中間体24および水15部を添加し、この反応物を、100°Cで2時間、一緒に混ぜた。温度を120°Cに上げ、この反応物を、この温度で、速い窒素気流下で、さらに6時間撹拌した。生成物75部は、淡褐色の粘ちょうな液体として得られた。これが分散剤39である。実施例103[LA、GlyPEIを用いて調製した。結果を下の表6に示す。表6の脚注対照例1は、Do1ε‐cap12のリン酸エステルとリン原子の比が3:1である。対照例2は、分散剤を含まず、そしてその分散剤の量を、同じ量の溶媒混合物で置き換えてある。[発明の態様][1一般式1の分散剤その塩類を含む:式中:Rは水素または重合停止基;Zは、酸性基もしくは塩基性基または酸性基もしくは塩基性基のいずれかを含む部位であり;Aは場合によりアルキル基で置換されているC37アルキレン基であり;Glyはオキシメチレンカルボニル基であり;nとmは整数であり;そして、nmは2から100である。[2塩基性の基または塩基性の基を含む部位が、ポリアミンもしくはポリイミンに由来する、1に記載の分散剤。[3ポリイミンが、ポリ-C24アルキレンイミンである、2に記載の分散剤。[4nmが20以下である、1から3のいずれかに記載の分散剤。[5-O-A-CO-が、ε-カプロラクトンもしくはδ-バレロラクトンに由来する、1から4のいずれかに記載の分散剤。[6n:mの比が、10:1と1:5の間にある、1から5のいずれかに記載の分散剤。[7ε-カプロラクトンのアルキル置換基がC14アルキル基である、1から6のいずれかに記載の分散剤。[8アルキル置換基がメチル基である、7に記載の分散剤。[9少なくとも二つの、式2のポリオキシアルキレンカルボニルPOAC連鎖を有するポリアミンもしくはポリイミンを含んでなる、1から8のいずれかに記載の分散剤:式中:Tは水素またはTPOAC酸を与える連鎖停止剤の残基であり;VはPOAC連鎖部位-[-O-A-COnGlym-]-であり;そして、A、Gly、nおよびmは、1で規定した通りである。[10n:mの比が、10:1から1:1である、9に記載の分散剤。[11一般式3の9に記載の分散剤:式中:X---Xは、ポリアミンもしくはポリイミンを表し、Yは、アミド結合または塩結合によりポリアミンもしくはポリイミンに結合しているPOAC連鎖であり;そしてqは、2から2000である。[12ポリイミンがポリ-C24アルキレンイミンPAIである、11に記載の分散剤。[13Yq:PAIの重量比が25:1と4:1の間にある、11または12に記載の分散剤。[14Yq:PAIの重量比が20:1と5:1の間にある、11から13のいずれかに記載の分散剤。[15PAIのMWが1,000から100,000である、12から14のいずれかに記載の分散剤。[16PAIがポリエチレンイミンである、12から15のいずれかに記載の分散剤。[17Tが、場合によりヒドロキシ基、C14アルコキシ基もしくはハロゲンで置換されているC125脂肪族カルボン酸に由来する、9から16のいずれかに記載の分散剤。[18カルボン酸が、グリコール酸、乳酸、カプロン酸、ラウリル酸、ステアリン酸、メトキシ酢酸、リシノレイン酸、12-ヒドロキシステアリン酸、12-ヒドロキシドデカン酸、5-ヒドロキシドデカン酸、5-ヒドロキシデカン酸および4ヒドロキシデカン酸、から選ばれる、17に記載の分散剤。[19カルボン酸がラウリル酸である、18に記載の分散剤。[20式5を有する1に記載の分散剤その塩類を含む:式中:AおよびDは、その一つが酸性基であるか、または酸性基を担持しており、そして他方は、TPOAC鎖を親水性にしない重合停止基であるところの、基であり;Vは、POAC連鎖部位-[-O-A-COnGlym-]-であり;そして、A、Gly、nおよびmは、1で規定した通りである。[21Aが酸性の基を担持している場合に、Dは、アルコール、チオールまたは第1もしくは第2アミンであるD1-K-H[ここでD1は、水素または場合により置換されているC150ヒドロカルビル基であり、KはO、SあるいはNRここでRはH、アルキル、アルケニル、シクロアルキルまたはフェニル基である]の残基である、20に記載の分散剤。[22式8を有する、20または21のいずれかに記載の分散剤:式中:D1は、場合により置換されているC150ヒドロカルビル基であり;JはO、NRまたは直接連結であり;RはH、アルキル、アルケニル、シクロアルキルまたはフェニル基であり;L1は、硫酸基またはリン酸基であり;Mはカチオンであり;wは1または2であり;そしてnおよびmは整数であり。そしてnmは2から20である。[23JがOである、22に記載の分散剤。[24D1がアルキル基である、22または23のいずれかに記載の分散剤。[25Mがアミン、アルカノールアミンあるいは第4級アンモニウムで塩である、22から24のいずれかに記載の分散剤。[26アミンが、n-ブチルアミン、ジエタノールアミンあるいはジアミノプロピルアミンである、25に記載の分散剤。[27L1がリン酸基である、22から26のいずれかに記載の分散剤。[28TPOACアルコール:リン原子の比が、3:1と1:1の間である、27に記載の分散剤。[29TPOAC酸と、ポリアミンあるいはポリイミンとを、80°Cと150°Cの間の温度で反応させることを含んでなる、9から19のいずれかに記載の分散剤を製造する方法。[30TPOAC酸が、ラクトン一種または複数およびグリコール酸と、脂肪族カルボン酸とを、エステル化触媒の存在下、不活性雰囲気中、150°Cから180°Cで反応させることにより調製される、29に記載の方法。[31ラクトン一種または複数およびグリコール酸を、一価のアルコールまたは第1あるいは第2モノアミンの存在下で重合させて、TPOACアルコールを生成させ、そしてそのTPOACアルコールをリン酸化剤と反応させることを含んでなる、20から28のいずれかに記載の分散剤を製造する方法。[32微粒子状固体および1から28のいずれかに記載の分散剤を含んでなる組成物。[331から28のいずれかに記載の分散剤、微粒子状固体および有機媒体を含んでなる分散物。[34有機媒体が極性有機液体である、33に記載の分散物。[351から28のいずれかに記載の分散剤、微粒子状固体および成膜性樹脂を含んでなるミルベース。[361から28のいずれかに記載の分散剤、33に記載の組成物もしくは35に記載のミルベースを含んでなる、ペイントまたはインキ。[37式12のTPOAC酸:式中:Tは水素もしくは重合停止基であり;VはPOAC連鎖部位-[-O-A-COnGlym-]-であり;Aは場合によりアルキル基で置換されているC37アルキレン基であり;Glyはオキシメチレンカルボニル基であり;nおよびmは整数であり;そしてnmは2から100である。[38式13のTPOACアルコール式中:D1は場合により置換されているC1-50ヒドロカルビル基であり;JはO、NRまたは直接連結であり;RはH、アルキル、アルケニル、シクロアルキルまたはフェニル基であり;VはPOAC連鎖部位-[-O-A-COnGlym-]-であり;Aは場合によりアルキル基で置換されているC34アルキレン基であり;Glyはオキシメチレンカルボニル基であり;nおよびmは整数であり;そしてnmは、2から100である。[39C34アルキレンが、ε-カプロラクトンおよび/またはδ-バレロラクトンから得られる、37または38のいずれかに記載のTPOAC酸またはTPOACアルコール。"